(57)【要約】【課題】単板積層板１の乙板（裏面）７に材料欠点８が存在する場合であっても、製造過程において下位に位置する複合体４ｂの表面にその転写痕が残らない表面が平滑な複合基材１０を得ることができる製造方法を開示する。【解決手段】単板積層板１の表面に木質繊維板３を接着積層した複合基材１０の製造方法であって、単板積層板１の表面に未硬化の接着剤２を介して木質繊維板３を積層して複合体４とし、それを２段以上に積み重ねて集積体５とする。前記集積体５をコールドプレス６によって短時間の仮圧締をした後、仮圧締後の集積体５における各複合体４について、各枚毎にホットプレス２０で熱圧締する。【選択図】図２
2009066846.tif 000002
【特許請求の範囲】
【請求項１】
単板積層板の表面に木質繊維板を接着積層した複合基材の製造方法であって、前記方法は、少なくとも、
単板積層板の表面に未硬化の接着剤層を介して木質繊維板を積層して複合体とする第１工程と、
前記複合体を２段以上に積み重ねて集積体とする第２工程と、
前記集積体を仮圧締する第３工程と、
仮圧締後の前記集積体における前記各複合体を各枚毎に熱圧締する第４工程と、
を含むことを特徴とする複合基材の製造方法。
【請求項２】
接着剤として水系エマルジョン接着剤を用いることを特徴とする請求項１に記載の複合基材の製造方法。
【請求項３】
木質繊維板として厚さ０．１〜３．０ｍｍのものを用いることを特徴とする請求項１に記載の複合基材の製造方法。
【請求項４】
第３工程での集積体を仮圧締するときの圧締圧力１〜５ｋｇｆ／ｃｍ２のコールドプレスで行うことを特徴とする請求項１〜３のいずれか１項に記載の複合基材の製造方法。
【請求項５】
第３工程での集積体を仮圧締する時間を１秒〜２０分とすることを特徴とする請求項１〜４のいずれか１項に記載の複合基材の製造方法。
【請求項６】
第４工程での前記各複合体を各枚毎に熱圧締するときのを圧締圧力７ｋｇｆ／ｃｍ２以上の１段または多段のホットプレスで行うことを特徴とする請求項１〜５のいずれか１項に記載の複合基材の製造方法。
【請求項７】
第４工程での前記各複合体を各枚毎に熱圧締する時間を１０秒〜３分とすることを特徴とする請求項１〜６のいずれか１項に記載の複合基材の製造方法。
【請求項８】
請求項１〜７のいずれか１項に記載の製造方法で製造された複合基材。
【請求項９】
請求項８に記載の複合基材の木質繊維板表面に表面化粧層を接着積層して形成された化粧板。
【発明の詳細な説明】
【技術分野】
【０００１】
本発明は、単板積層板の表面に木質繊維板を接着積層した複合基材の製造方法、およびこの製造方法による複合基材、並びにこの複合基材を用いた化粧板に関する。
【背景技術】
【０００２】
基材である単板積層板の表面に突き板のような表面化粧層を接着積層した化粧板は知られている。単板積層板の例としては、合板、ＬＶＬ、２層積層板等が上げられる。このような化粧板は、フローリング用の床材や階段用踏み板および階段用側板として、あるいは天井材や壁面材として、多く用いられる。このような化粧板において、単板積層板の表面層を形成する単板（甲板）での水分の吸放出による表面挙動が、そこに接着積層されている表面化粧層に影響を与え、表面化粧層に細かい割れや亀裂を生じさせる場合がある。それを回避するために、単板積層板の甲板表面に、例えば薄手のＭＤＦ（中質繊維板）のような木質繊維板を接着積層して複合基材とし、その複合基材における前記木質繊維板の上に突き板のような表面化粧層を接着積層して化粧板とすることが行われる（特許文献１、２等参照）。
【０００３】
【特許文献１】特開平６−２９３００７号公報
【特許文献２】特開平１０−１２１７０７号公報
【発明の開示】
【発明が解決しようとする課題】
【０００４】
前記した複合基材は、従来、図３（ａ）に示す工程を経て製造されている。すなわち、最初に、適宜の大きさに裁断した３プライ合板あるいは５プライ合板等の単板積層板１の表板である甲板の表面に接着剤２を塗布し、接着剤が未硬化の状態でその上に木質繊維板３を積層した複合体４を作る。作業効率向上の観点から、前記複合体４は多数段に積み上げられて集積体５とされ、その集積体５をコールドプレス６により所定時間にわたって冷圧締して、塗布した接着剤の硬化を待つ。接着剤２が硬化した後、集積体５をコールドプレス６から取り出して養生する。それにより、一回の圧締工程でもって、多数枚の複合基材１０を多段に積層した状態で製造することができる。複合基材１０は１枚ずつ取り出され、その木質繊維板３の表面に表面化粧層（不図示）が接着積層されて化粧板とされる。
【０００５】
上記の製造方法において、単板積層板１の甲板（表板）に、節穴・レジンスポット・割れなどの材料欠点があると、その材料欠点は木質繊維板３を通して表面化粧層に顕れ、直接化粧板の表面意匠に影響する。しかし、甲板側に起因する不都合は、前記のような材料欠点のない甲板を使用したり、パテ処理等を行って甲板表面の材料欠点をなくす処理を行うことによって解消することができる。
【０００６】
単板積層板１に接着剤層２を介して木質繊維板３を積層した複合体４を多段に積層して、それをコールドプレスする場合、単板積層板１の乙板（裏面）に存在する材料欠点が下位に位置する複合体４の木質繊維板３に影響を及ぼす場合がある。その理由を、図３（ａ）の工程図の各工程における前記集積体５の一部（図３（ａ）で四角で囲った領域）を拡大してかつ模式的に示す図３（ｂ）〜（ｄ）を参照して説明する。
【０００７】
図３（ｂ）に示すように、集積体５における上から２番目の複合体４ａの単板積層板１の乙板（裏面）７に節穴・レジンスポット・割れなどの材料欠点８があると仮定する。この集積体５をコールドプレス６により圧締すると、図３（ｃ）に示すように、乙板７側の材料欠点８がその下に位置する複合体４ｂの木質繊維板３に転写される。すなわち、圧締されたときに、下位の複合体４ｂにおける、前記上位の複合体４ａの乙板７に存在する材料欠点８の下に位置する領域には圧力が掛からないか、掛かるとしてもその圧力は周囲の領域に比較して小さい。そのために、高い圧力を受けた周囲の接着剤２が、圧力が掛かっていないか掛かるとしても小さい圧力下にある領域（上位にある複合体４ａにおける乙板７の材料欠点８に対向する領域）に流れ込み、流れ込んだ接着剤２により、木質繊維板３は上方に持ち上げられて、前記材料欠点８を転写したような膨出部９が形成される。
【０００８】
この状態で接着剤２の硬化を進行させ、この後、養生すると、図３（ｄ）に示すように、前記材料欠点８の下に位置する木質繊維板３は膨れたままで残ることとなり、得られる複合基材１０ｂの木質繊維板３の表面は微細な凹凸（転写痕）を有する面となる。そのために、その上に表面化粧層を接着積層しても、表面が平滑な化粧材が得られない。
【０００９】
乙板７側の材料欠点８による前記転写痕を残さないために、複合体４の各枚を１段または多段のホットプレスを用いて熱圧締することが考えられるが、ホットプレスへ複合体４を挿入する際に、その時点では塗布した接着剤が未硬化状態のために、積層した木質繊維板３の浮きやズレの問題が発生する。そのために、この方法は実際的な解決策とはなっていない。従来の製造方法において、冷圧締の際に、材料欠点の転写を防ぐために各枚ごとを厚い板（定板）を挟み込んだり、木質繊維板面同士を重ね併せるように、一枚ごとに反転させて積層する方法なども考えられるが、ハンドリングの時点では塗布した接着剤が未硬化状態のために、積層した木質繊維板３の浮きやズレの問題が生じることに加え、いずれも手間が増えて効率が悪いものであり、やはり実際的な解決策とはならない。
【００１０】
本発明は、上記の不都合を解消することを課題としており、具体的には、単板積層板の表面に木質繊維板を接着積層した複合基材の製造方法であって、単板積層板の乙板（裏面）に材料欠点が存在する場合であっても、製造過程において下位に位置する複合基材の表面にその転写痕が残らないようにした製造方法を提供することを課題とする。また、その製造方法で製造された表面が平滑な複合基材、およびその複合基材の木質繊維板表面に表面化粧層を接着積層した化粧板を提供することを課題とする。
【課題を解決するための手段】
【００１１】
本発明による単板積層板の表面に木質繊維板を接着積層した複合基材の製造方法は、少なくとも、単板積層板の表面に未硬化の接着剤層を介して木質繊維板を積層して複合体とする第１工程と、前記複合体を２段以上に積み重ねて集積体とする第２工程と、前記集積体を仮圧締する第３工程と、仮圧締後の前記集積体における前記各複合体を各枚毎に熱圧締する第４工程と、を含むことを特徴とする。
【００１２】
上記の製造方法では、前記第２工程は、第１工程で作られた複合体を単に段積みするだけであり、作業は容易でありかつ積層した木質繊維板の浮きやズレ等の問題が生じることもない。第３工程は、集積体を仮圧締するだけであり、従来のように接着剤が完全に硬化するまで圧締する製造方法と比較して、低圧力かつ短時間で仮圧締処理を終える。なお、ここで「仮圧締する」とは、接着剤の硬化が進行はするが完全硬化に至らず、単板積層板の甲板表面に木質繊維板が仮に固定された状態にすることをいう。
【００１３】
第４工程において、仮圧締された各複合体を各枚毎に熱圧締する。第３工程での仮圧締時に、上位の積層体の単板積層板の乙板（裏面）に形成されていた材料欠点に起因して、下位の積層体の木質繊維板表面にその転写痕である膨出部が形成されている場合でも、膨出部を形成している半硬化状態にある接着剤は、この熱圧締により再度軟化して周囲に分散する。それにより、膨出部は平坦な面となり、木質繊維板の表面全体が平滑面となった複合基材が得られる。
【００１４】
上記のようにして得られた複合基材の木質繊維板表面に、突き板のような表面化粧層を接着積層することにより、表面が平滑な化粧板が得られる。
【００１５】
なお、本明細書において、乙板とは単板積層板における最も下層に位置する単板をいう。例えば、３プライ合板では上から３層目、また５プライ合板では上から５層目の単板である。もし、単板積層板が甲板（表板）ともう一つの層からなる２層構造（２層積層板）の場合は、２層目が乙板である。
【発明の効果】
【００１６】
本発明によれば、単板積層板の乙板（裏面）に材料欠点が存在する場合であっても、製造過程において下位に位置する複合基材の表面にその転写痕が残らない表面が平滑な複合基材を容易にかつ多数枚を効率良く得ることができる。また、その複合基材を基材に持つ表面平滑な化粧板を得ることができる。
【発明を実施するための最良の形態】
【００１７】
以下、図面を参照して、本発明を実施の形態に基づき説明する。図１は、本発明による製造方法の工程図であり、図２は、図１に示す各工程での集積体および複合基材の一部を拡大してかつ模式的に示す図である。
【００１８】
最初に、図１（ａ）に示すように、適宜の大きさに裁断した３プライ合板あるいは５プライ合板等である単板積層板１の表板である甲板の表面に接着剤２を塗布し、接着剤が未硬化の状態でその上に木質繊維板３を積層して、木質基材１と木質繊維板３との複合体４を作る（第１工程）。
【００１９】
本発明において、使用する単板積層板１の厚みおよび大きさに制限はないが、製造後の複合基材を木質フロア用の基材として用いる場合には、厚み９〜１５ｍｍ程度の合板を用いるのが望ましい。単板積層板のサイズは、例として、３尺×６尺、１尺×１尺、１尺×６尺等が挙げられる。
【００２０】
本発明において、使用する接着剤２は水系エマルジョン接着剤が好ましい。中でも、酢酸ビニル樹脂エマルジョン、エチレン酢酸ビニル樹脂エマルジョン等の変性酢酸ビニル樹脂エマルジョン、水性高分子−イソシアネート接着剤などは好ましい。他に、ホルムアルデヒド系接着剤や、ＳＢＲラテックス、エポキシ樹脂接着剤なども用いることができる。水系エマルジョン接着剤を用いる場合には、塗布量を８〜１６ｇ／ｃｍ２の範囲に設定するのが望ましい。この範囲以下では接着剤量が十分ではなく、乾燥接着等の接着不良が発生する。この範囲以上では、単板積層板の木口からの接着剤の噴き出し、共付き等の問題が発生しやすくなるので、適当でない。
【００２１】
本発明において、使用する木質繊維板３に特に制限はないが、好ましくはＭＤＦ（中密度繊維板）、ＨＤＦ（高密度繊維板）であり、より好ましくは、厚みが０．１〜３．０ｍｍの範囲のものである。厚みがこの範囲以上では、図３に示した従来法による製造方法によっても、上位の複合体４の乙板の構造欠陥に起因する転写痕はあまり目立たないので、本発明による製造方法を採用するメリットが少ない。厚みがこの範囲以下のＭＤＦは薄すぎて、木質繊維板３としての所期の目的を達成することができず、現実的ではない。
【００２２】
次に、図１（ｂ）に示すように、前記複合体４を多数段（少なくとも２段以上）に積み上げて集積体５とする（第２工程）。そして、それを仮圧締する（第３工程）。
【００２３】
図１（ｃ）は第３工程での仮圧締をしている状態を示している。仮圧締は、後工程（第４工程）である熱圧締時に、ホットプレス等へ積層体４をセットするときに、単板積層板１から木質繊維板３が浮き上がったり位置ずれしたりしないように行うものであり、前記したように、「仮圧締する」とは、塗布した接着剤の硬化が進行はするが完全硬化には至らず、それにより単板積層板１の甲板表面に木質繊維板３を仮に固定された状態とすることをいう。
【００２４】
仮圧締は、多段に段積みした複数枚の複合体４において、接着剤２の硬化がほぼ等しい速度で進行することを条件に、任意の方法で行ってよいが、図１（ｃ）に示すようにコールドプレス６で行うことが、最も好ましい。圧締圧力は１〜５ｋｇｆ／ｃｍ２の範囲で行うのが好適である。この範囲以下では仮接着が不十分で後工程のホットプレス２０等への挿入時に木質繊維板３に浮きやズレを起こる危険性がある。また、この範囲以上の圧力で仮圧締を行うと、前記材料欠点の転写痕による凹凸が大きくなり、第４工程の熱圧締を行なっても平坦化できない場合が起こる。仮圧締時間は１秒〜２０分の範囲で行うのが好適である。仮圧締の時間がこれ以上長くなると、材料欠点転写部の周囲の接着剤や、材料欠点転写部分に溜まった接着剤の硬化が進行しすぎ、第４工程での熱圧締を行っても接着剤がフローできず、表面が平滑にならないことが起こるので、適当でない。
【００２５】
なお、図３に示した従来法による製造方法では、コールドプレスによって、多段に積み上げた複数枚の複合体４を圧締し、接着剤２が完全に硬化して木質基材の表面に木質繊維板が完全に接着するまでその圧締状態を保持するようにしているので、コールドプレスに長い時間を必要としているが、本発明による方法では、両者が仮固定の状態となれば仮圧締は目的を果たしたことになり、仮圧締に要する時間は短くてすむ。図１（ｄ）に示すように、仮圧締を終えた集積体５はコールドプレス６から取り出される。
【００２６】
図２（ａ）は、第２工程で作られた集積体５の一部（図１で四角で囲った領域）を拡大して示しており、図３で説明したと同様に、集積体５における上から２番目の複合体４ａの単板積層板１の乙板（裏面）７に節穴・レジンスポット・割れなどの材料欠点８があると仮定する。この集積体５に対して前記第３工程の仮圧締を行うと、前記したと同じ理由により、図２（ｂ）に示すように、上位の複合体４ａにおける乙板７側の材料欠点８が、その下に位置する複合体４ｂの木質繊維板３に転写されて、膨出部９が形成される。仮圧締後の集積体５をコールドプレスから取り出しても、図２（ｃ）に示すように、その膨出部はそのまま残される。
【００２７】
次に、仮圧締後の集積体５における各複合体４を各枚毎に熱圧締する第４工程を行う。熱圧締は、１段または多段のホットプレスで行うことが望ましい。図１（ｅ）は、ホットプレス２０における下プレート２１と上プレート２２の間に、多数枚の前記複合体４を間に熱定板２３を挟んだ状態で配置して、熱圧締している状態を示している。この熱圧締により、図２（ｄ）に示すように、前記膨出部（材料欠点転写部）９に溜まっていた半硬化状態にある接着剤は再度軟化して周囲に分散する。それにより、膨出部９は平坦な面となり、図２（ｅ）に示すように、熱圧締処理終了後には、木質繊維板３の表面全体が平滑面となった複合基材１０が得られる。
【００２８】
熱圧締時の圧力は、仮圧締時の圧力よりも高い圧力が好ましく、より好ましくは、十分な接着強度が期待できる７ｋｇｆ／ｃｍ２以上が好ましい。効果が期待できる圧力の上限は特になく、圧締圧力が高いほど転写痕が消えやすい。圧締時間は１０秒〜３分程度で行うのが好ましく、この範囲以下であると、熱圧締後の接着剤の硬化が不十分で接着不良が発生する可能性がある。またこの範囲以上の熱圧締を行うことは、複合基材４全体の含水率を下げすぎることとなり、適当ではない。
【図面の簡単な説明】
【００２９】
【図１】本発明による複合基材の製造方法を説明するための工程図。
【図２】図１の工程図における集積体または複合体の一部を拡大しかつ模式的に示す図。
【図３】従来の複合基材の製造方法を説明するための工程図。
【符号の説明】
【００３０】
１…単板積層板、２…接着剤、３…木質繊維板、４、４ａ、４ｂ…複合体、５…複合体を多数段に積み上げて形成した集積体、６…コールドプレス、７…単板積層板の乙板（裏面）、８…乙板の材料欠点、９…膨出部（材料欠点転写部）、１０…複合基材、２０…ホットプレス、２１…下プレート、２２…上プレート、２３…熱定板
【図１】
2009066846.tif 000003
【図２】
2009066846.tif 000004
【図３】
2009066846.tif 000005